(57)【要約】【課題】害虫を効果的にノックダウンさせることができる防虫性フィルムまたはシートを提供する。【解決手段】本発明の防虫性フィルムまたはシートは、エチレン・α−オレフィン共重合体および防虫活性成分を含む防虫性フィルムまたはシートであって、ＡＳＴＭ  Ｄ１５０５に準拠して測定される、上記エチレン・α−オレフィン共重合体の密度が０．８６０ｇ／ｃｍ３以上０．９００ｇ／ｃｍ３以下である。【選択図】なし【特許請求の範囲】
【請求項１】
エチレン・α−オレフィン共重合体および防虫活性成分を含む防虫性フィルムまたはシートであって、
ＡＳＴＭ  Ｄ１５０５に準拠して測定される、前記エチレン・α−オレフィン共重合体の密度が０．８６０ｇ／ｃｍ３以上０．９００ｇ／ｃｍ３以下である防虫性フィルムまたはシート。
【請求項２】
請求項１に記載の防虫性フィルムまたはシートにおいて、
前記エチレン・α−オレフィン共重合体の融点が５０℃以上８０℃以下である防虫性フィルムまたはシート。
【請求項３】
請求項１または２に記載の防虫性フィルムまたはシートにおいて、
当該防虫性フィルムまたはシート中の前記防虫活性成分の含有量が０．０１質量％以上１０．０質量％以下である防虫性フィルムまたはシート。
【請求項４】
請求項１乃至３のいずれか一項に記載の防虫性フィルムまたはシートにおいて、
前記防虫活性成分はピレスロイド系化合物を含む防虫性フィルムまたはシート。
【発明の詳細な説明】
【技術分野】
【０００１】
本発明は、防虫性フィルムまたはシートに関する。
【背景技術】
【０００２】
従来から、小動物や虫等（以下、害虫とも呼ぶ。）が、建物や各種容器、各種機器類等の様々な対象物内へ侵入することを防止したいという要望がある。
防虫対策としては、例えば、対象物への害虫の進入口や経路、害虫の営巣箇所に防虫剤や殺虫剤を撒布するといった方法がある。しかし、この方法は防虫剤や殺虫剤が飛散し周辺環境を汚染する懸念があり、また、長期間にわたる場合は、防虫効果が薄れて対象物への害虫の侵入を許してしまう懸念がある。
【０００３】
一方で、害虫の侵入を防止したり、害虫を駆除したりするために用いられる、防虫活性成分を含有した防虫性シートが知られている。この防虫性シートは、成形体内部に含まれる防虫活性成分が徐々にシート表面へと移行するため、害虫に対して長期に亘って防虫・殺虫作用を持続させることができるとされている。また、防虫剤や殺虫剤を撒布しないため、周辺環境の汚染も抑制することが可能である。
【０００４】
このような防虫性シートに関する技術としては、例えば、特許文献１（特開２０１０−２８５４１７号公報）に記載のものが挙げられる。
【０００５】
特許文献１には、同種又は異種である二層のシート層の間に薬剤含有樹脂層を有する積層シート状物であって、上記薬剤含有樹脂層は、２５℃における蒸気圧が０．００１Ｐａ以上であるピレスロイド系薬剤とエチレン共重合樹脂、合成ゴム樹脂、又はその両方を含有するホットメルト樹脂とを質量混合比５：９５〜５０：５０で混合、熱溶融液状化した混合物を、一方の上記シート層上に積層させて形成させたものであり、かつ、その上に他方の上記シート層を積層させることで、上記の二枚のシート層に挟まれて上記薬剤含有樹脂層が常温で固形状となったものであり、上記シート層の少なくとも一方が上記ピレスロイド系薬剤について透過性を有する薬剤透過性シート層である害虫忌避積層シート状物が記載されている。
【先行技術文献】
【特許文献】
【０００６】
【特許文献１】特開２０１０−２８５４１７号公報
【発明の概要】
【発明が解決しようとする課題】
【０００７】
害虫を効果的にノックダウンさせることができる防虫性フィルムまたはシートが求められている。
こうした開発環境を踏まえ、本発明者らが検討したところ、従来の防虫性フィルムまたはシートは、害虫ノックダウン性が十分に満足できるものではないことが明らかになった。
【０００８】
本発明は、上記事情に鑑みてなされたものであり、害虫を効果的にノックダウンさせることができる防虫性フィルムまたはシートを提供するものである。
【課題を解決するための手段】
【０００９】
本発明者らは、害虫を効果的にノックダウンさせることができる防虫性フィルムまたはシートを実現するために鋭意検討した。その結果、本発明者らは、エチレン・α−オレフィン共重合体および防虫活性成分を組み合わせることによって、害虫ノックダウン性に優れた防虫性フィルムまたはシートが得られることを見出し、本発明を完成させた。
【００１０】
すなわち、本発明によれば、以下に示す防虫性フィルムまたはシートが提供される。
【００１１】
［１］
エチレン・α−オレフィン共重合体および防虫活性成分を含む防虫性フィルムまたはシートであって、
ＡＳＴＭ  Ｄ１５０５に準拠して測定される、上記エチレン・α−オレフィン共重合体の密度が０．８６０ｇ／ｃｍ３以上０．９００ｇ／ｃｍ３以下である防虫性フィルムまたはシート。
［２］
上記［１］に記載の防虫性フィルムまたはシートにおいて、
上記エチレン・α−オレフィン共重合体の融点が５０℃以上８０℃以下である防虫性フィルムまたはシート。
［３］
上記［１］または［２］に記載の防虫性フィルムまたはシートにおいて、
当該防虫性フィルムまたはシート中の上記防虫活性成分の含有量が０．０１質量％以上１０．０質量％以下である防虫性フィルムまたはシート。
［４］
上記［１］乃至［３］のいずれか一つに記載の防虫性フィルムまたはシートにおいて、
上記防虫活性成分はピレスロイド系化合物を含む防虫性フィルムまたはシート。
【発明の効果】
【００１２】
本発明によれば、害虫を効果的にノックダウンさせることができる防虫性フィルムまたはシートを提供することができる。
【発明を実施するための形態】
【００１３】
以下、本発明の実施の形態について説明する。なお、数値範囲の「Ａ〜Ｂ」は特に断りがなければ、Ａ以上Ｂ以下を表す。
【００１４】
＜防虫性フィルムまたはシート＞
本実施形態に係る防虫性フィルムまたはシートは、エチレン・α−オレフィン共重合体および防虫活性成分を含む防虫性フィルムまたはシートであって、ＡＳＴＭ  Ｄ１５０５に準拠して測定される、上記エチレン・α−オレフィン共重合体の密度が０．８６０ｇ／ｃｍ３以上０．９００ｇ／ｃｍ３以下である。
【００１５】
前述したように、害虫を効果的にノックダウンさせることができる防虫性フィルムまたはシートが求められている。
こうした開発環境を踏まえ、本発明者らが検討したところ、従来の防虫性フィルムまたはシートは、害虫ノックダウン性が十分に満足できるものではないことが明らかになった。
そこで、本発明者らは、害虫を効果的にノックダウンさせることができる防虫性フィルムまたはシートを実現するために鋭意検討した。その結果、本発明者らは、エチレン・α−オレフィン共重合体および防虫活性成分を組み合わせることによって、害虫ノックダウン性に優れた防虫性フィルムまたはシートが得られることを見出し、本発明を完成させた。
防虫性フィルムまたはシートを構成する樹脂成分としてエチレン・α−オレフィン共重合体を使用することにより、害虫ノックダウン性に優れた防虫性フィルムまたはシートが得られる理由は明らかではないが以下の理由が考えられる。まず、密度が上記範囲内であるエチレン・α−オレフィン共重合体は、他のポリオレフィン系樹脂に比べて加工温度を低くすることができるため、防虫性フィルムまたはシートの成形時において防虫活性成分の失活を抑制できる。さらにエチレン・α−オレフィン共重合体は極性が小さく、防虫活性成分をトラップし難いため、エチレン・α−オレフィン共重合体を含む防虫性フィルムまたはシート内から防虫活性成分が放出されやすい。よって、エチレン・α−オレフィン共重合体および防虫活性成分を含む防虫性フィルムまたはシートは、失活していない防虫活性成分を効果的に放出することができ、その結果、害虫を効果的にノックダウンさせることができると推察される。
以上から、本実施形態によれば、害虫を効果的にノックダウンさせることができる防虫性フィルムまたはシートを実現することができる。
ここで、本実施形態において、「害虫をノックダウンさせる」とは、例えば、害虫を殺したり、気絶させたり、動けなくさせたりすること等をいう。
【００１６】
本実施形態に係る防虫性フィルムまたはシート中のエチレン・α−オレフィン共重合体および防虫活性成分の含有量の合計は、防虫性フィルムまたはシートの全体を１００質量％としたとき、好ましくは５０質量％以上１００質量％以下、より好ましくは７０質量％以上１００質量％以下、さらに好ましくは９０質量％以上１００質量％以下、特に好ましくは９５質量％以上１００質量％以下である。これにより、害虫ノックダウン性、軽量性、機械的特性、リサイクル性、取扱い性、外観、成形性、耐湿性等のバランスにより優れた防虫性フィルムまたはシートを得ることができる。
【００１７】
本実施形態に係る防虫性フィルムまたはシートの厚みは特に限定されないが、例えば０．０１ｍｍ以上２．０ｍｍ以下であり、好ましくは０．０２ｍｍ以上１．５ｍｍ以下であり、より好ましくは０．０５ｍｍ以上１．２ｍｍ以下である。本実施形態に係る防虫性フィルムまたはシートの厚みがこの範囲内であると、害虫ノックダウン性、軽量性、機械的特性、リサイクル性、取扱い性、外観、成形性等のバランスがより優れている。
【００１８】
以下、本実施形態に係る防虫性フィルムまたはシートを構成する各成分について説明する。
【００１９】
＜エチレン・α−オレフィン共重合体＞
本実施形態に係る防虫性フィルムまたはシートは必須成分としてエチレン・α−オレフィン共重合体を含む。
本実施形態に係るエチレン・α−オレフィン共重合体は、例えば、エチレンと、炭素数３〜２０のα−オレフィンとを共重合することによって得られる。α−オレフィンとしては、例えば、炭素数３〜２０のα−オレフィンを１種類単独でまたは２種類以上を組み合わせて用いることができる。
炭素数３〜２０のα−オレフィンとしては、直鎖状または分岐状のα−オレフィン、例えば、プロピレン、１−ブテン、１−ペンテン、１−ヘキセン、３−メチル−１−ブテン、３，３−ジメチル−１−ブテン、４−メチル−１−ペンテン、１−オクテン、１−デセン、１−ドデセン等を挙げることができる。これらの中でも好ましいのは、炭素数が１０以下であるα−オレフィンであり、特に好ましいのは炭素数が３〜８のα−オレフィンである。入手の容易さからプロピレン、１−ブテン、１−ペンテン、１−ヘキセン、４−メチル−１−ペンテンおよび１−オクテンが好ましい。なお、エチレン・α−オレフィン共重合体はランダム共重合体であっても、ブロック共重合体であってもよいが、柔軟性や加工性の観点からランダム共重合体が好ましい。
【００２０】
本実施形態に係る防虫性フィルムまたはシート中のエチレン・α−オレフィン共重合体は、１種類単独で用いてもよいし、２種以上を組み合わせて用いてもよい。
【００２１】
本実施形態に係るエチレン・α−オレフィン共重合体は種々の方法により製造することができる。例えばチーグラー・ナッタ系触媒やメタロセン系触媒等の公知の触媒を用いて製造することができる。
【００２２】
ここで、エチレン・α−オレフィン共重合体としては、例えば、三井化学社製のタフマー（商標登録）、ＤＯＷ社製のＥＮＧＡＧＥ（商標登録）、エクソンモービル社製のＥＸＡＣＴ（商標登録）、日本ポリエチレン社製のカーネル（商標登録）等が挙げられる。
【００２３】
本実施形態に係るエチレン・α−オレフィン共重合体の融点は、５０℃以上８０℃以下であることが好ましい。
本実施形態に係るエチレン・α−オレフィン共重合体の融点が上記下限値以上であると、得られる防虫性フィルムまたはシートの機械的特性、耐熱性、成形性等のバランスを良好にすることができる。
本実施形態に係るエチレン・α−オレフィン共重合体の融点が上記上限値以下であると、防虫性フィルムまたはシートの加工温度をより低くすることができるため、防虫性フィルムまたはシートに含まれる防虫活性成分の失活をより一層抑制できる。その結果、害虫ノックダウン性により一層優れた防虫性フィルムまたはシートを得ることができる。
【００２４】
ＡＳＴＭ  Ｄ１５０５に準拠して測定されるエチレン・α−オレフィン共重合体の密度は０．８６０ｇ／ｃｍ３以上、好ましくは０．８６２ｇ／ｃｍ３以上、さらに好ましくは０．８６５ｇ／ｃｍ３以上、そして０．９００ｇ／ｃｍ３以下、好ましくは０．８９５ｇ／ｃｍ３以下、さらに好ましくは０．８９０ｇ／ｃｍ３以下である。
エチレン・α−オレフィン共重合体の密度は、エチレン単位の含有割合とα−オレフィン単位の含有割合とのバランスにより調整することができる。すなわち、エチレン単位の含有割合を高くすると結晶性が高くなり、密度の高いエチレン・α−オレフィン共重合体を得ることができる。一方、エチレン単位の含有割合を低くすると結晶性が低くなり、密度の低いエチレン・α−オレフィン共重合体を得ることができる。
【００２５】
エチレン・α−オレフィン共重合体の密度が上記上限値以下であると、防虫性フィルムまたはシートの加工温度をより低くすることができるため、防虫性フィルムまたはシートに含まれる防虫活性成分の失活をより一層抑制できる。その結果、害虫ノックダウン性により一層優れた防虫性フィルムまたはシートを得ることができる。
一方、エチレン・α−オレフィン共重合体の密度が上記下限値以上であると、得られる防虫性フィルムまたはシートの機械的特性、耐熱性、成形性等のバランスを良好にすることができる。
【００２６】
ＡＳＴＭ  Ｄ１２３８に準拠し、１９０℃、２．１６ｋｇ荷重の条件で測定される、本実施形態に係るエチレン・α−オレフィン共重合体のメルトフローレート（ＭＦＲ）は、流動性および成形性の観点から、好ましくは０．１ｇ／１０分以上、より好ましくは０．５ｇ／１０分以上、さらに好ましくは１．０ｇ／１０分以上であり、成形圧力を低下させて、成形性をより向上できる観点から、好ましくは５０ｇ／１０分以下、より好ましくは３０ｇ／１０分以下、さらに好ましくは１５ｇ／１０分以下である。
【００２７】
また、本実施形態に係るエチレン・α−オレフィン共重合体は、極性モノマー由来の構成単位の含有量が少ないことが好ましい。具体的には、本実施形態に係るエチレン・α−オレフィン共重合体の全体を１００質量％としたとき、極性モノマー由来の構成単位の含有量は５質量％以下であることが好ましく、１質量％以下であることがより好ましく、０．５質量％以下であることがさらに好ましく、０．１質量％以下であることがさらにより好ましい。また、本実施形態に係るエチレン・α−オレフィン共重合体は、極性モノマー由来の構成単位を含まないことが特に好ましい。
ここで、極性モノマーとしては、例えば、酸素含有基を有するモノマー、硫黄含有基を有するモノマー、窒素含有基を有するモノマー、ケイ素含有基を有するモノマー、リン含有基を有するモノマー等が挙げられる。
【００２８】
＜防虫活性成分＞
本実施形態に係る防虫性フィルムまたはシートは必須成分として防虫活性成分を含む。
防虫活性成分としては、例えばピレスロイド系化合物、有機リン系化合物、Ｎ−フェニルピラゾール系化合物、カーバメート系化合物、オキサジアゾール系化合物、ネオニコチノイド系化合物、スルホキシミン系化合物、メソイオン系化合物、スピノシン系化合物、昆虫成長制御剤、マクロライド系化合物、ジアミド系化合物、メタジアミド系化合物等が挙げられる。これらの中でも防虫活性成分としてはピレスロイド系化合物が好ましい。
ピレスロイド系化合物としては、例えば、ｄｄ−Ｔ−シフェノトリン、アクリナトリン、ペルメトリン、フェノトリン、ｄ−フェノトリン、アレスリン、ｄ−アレスリン、ｄｄ−アレスリン、ピレトリン、プラレトリン、シフェノトリン、シフルトリン、ベータシフルトリン、ビフェントリン、シクロプロトリン、シハロトリン、ラムダシハロトリン、ガンマシハロトリン、シペルメトリン、シグマシペルメトリン、アルファシペルメトリン、ゼータシペルメトリン、ジメフルトリン、エンペントリン、デルタメトリン、テラレスリン、テフルトリン、フェンバレレート、エスフェンバレレート、フルシトリネート、フルフェンプロックス、フルメトリン、フルバリネート、タウフルバリネート、プロフルトリン、ハルフェンプロックス、イミプロトリン、ベンフルスリン、レスメトリン、ｄ-レスメトリン、シラフルオフェン、トラロメトリン、テトラメトリン、ｄ-テトラメトリン、フラメトリン、メトフルトリン、フェンプロパトリン、トランスフルトリン、エトフェンプロックス等が挙げられる。
また、有機リン系化合物としては、例えば、アセフェート、ブタチオホス、クロルエトキシホス、クロルフェンビンホス、クロルピリホス、クロルピリホスメチル、シアノホス、ダイアジノン、ＤＣＩＰ、ジクロフェンチオン、ジクロルボス、ジメトエート、ジメチルビンホス、ジスルホトン、ＥＰＮ、エチオン、エトプロホス、エトリムホス、フェンチオン、フェニトロチオン、ホスチアゼート、ホルモチオン、イソフェンホス、イソキサチオン、マラチオン、メスルフェンホス、メチダチオン、モノクロトホス、ナレッド、パラチオン、ホサロン、ホスメット、ピリミホスメチル、ピリダフェンチオン、キナルホス、フェントエート、プロフェノホス、プロパホス、プロチオホス、ピラクロホス、サリチオン、スルプロホス、テメホス、テルブホス、トリクロルホン、カズサホス等が挙げられる。
Ｎ−フェニルピラゾール系化合物としては、例えば、フィプロニル等が挙げられる。
カーバメート系化合物としては、例えば、プロポクスル、アラニカルブ、ベンフラカルブ、ＢＰＭＣ、カルバリル、カルボフラン、カルボスルファン、クロエトカルブ、エチオフェンカルブ、フェノブカルブ、メソミル、メチオカルブ、ＮＡＣ、オキサミル、ピリミカーブ、ＸＭＣ、チオジカルブ、キシリカルブ、アルジカルブ等が挙げられる。
オキサジアゾール系化合物としては、例えば、メトキサジアゾン等が挙げられる。
ネオニコチノイド系化合物としては、例えば、イミダクロプリド、クロチアニジン、チアメトキサム、ジノテフラン、アセタミプリド、ニテンピラム、チアクロプリド等が挙げられる。
スルホキシミン系化合物としては、例えば、スルホキサフロル等が挙げられる。
メソイオン系化合物としては、例えば、トリフルメゾピリム等が挙げられる。
スピノシン系化合物としては、例えば、スピネトラム、スピノサド等が挙げられる。
昆虫成長制御剤としては、例えば、ピリプロキシフェン、メトプレン、ハイドロプレン、フェノキシカルブ、エトキサゾール、クロルフルアズロン、トリアズロン、ノバルロン、ヘキサフルムロン、ジフルベンズロン、シロマジン、フルフェノクスロン、テフルベンズロン、トリフルムロン、ルフェヌロン等が挙げられる。
マクロライド系化合物としては、例えば、ミルベマイシン、アバメクチン、イベルメクチン等が挙げられる。
ジアミド系化合物としては、例えば、クロラントラニリプロール、シアントラニリプロール、シクラニリプロール、テトラニリプロール、フルベンジアミド、シハロジアミド等が挙げられる。
メタジアミド系化合物としては、例えば、ブロフラニリド、フルキサメタミド等が挙げられる。
これらの防虫活性成分は、１種単独であるいは２種以上を組み合わせて用いることができる。
【００２９】
本実施形態に係る防虫性フィルムまたはシート中の防虫活性成分の含有量は、防虫性フィルムまたはシートの全体を１００質量％としたとき、好ましくは０．０１質量％以上、より好ましくは０．０３質量％以上、さらに好ましくは０．１質量％以上、さらにより好ましくは０．３質量％以上、特に好ましくは０．５質量％以上、そして好ましくは１０．０質量％以下、より好ましくは５．０質量％以下、さらに好ましくは３．０質量％以下、特に好ましくは２．０質量％以下である。これにより、害虫ノックダウン性、害虫ノックダウン性の長期持続性、軽量性、機械的特性、リサイクル性、取扱い性、外観、成形性、耐湿性等のバランスにより優れた防虫性フィルムまたはシートを得ることができる。
【００３０】
＜その他の成分＞
本実施形態に係る防虫性フィルムまたはシートには、必要に応じて、防菌・防黴剤、脱臭剤、芳香剤、無機フィラー、耐熱安定剤、酸化防止剤、紫外線吸収剤、顔料、帯電防止剤、銅害防止剤、難燃剤、中和剤、発泡剤、可塑剤、造核剤、気泡防止剤、架橋剤、耐候安定剤、耐光安定剤、老化防止剤、脂肪酸金属塩、軟化剤、分散剤、着色剤、滑剤、天然油、合成油、ワックス、アンチブロックキング剤等の添加剤やエチレン・α−オレフィン共重合体以外の樹脂成分を配合してもよい。
【００３１】
＜防虫性フィルムまたはシートの製造方法＞
本実施形態に係る防虫性フィルムまたはシートは、例えば、エチレン・α−オレフィン共重合体および防虫活性成分を含む樹脂組成物をフィルムまたはシート状に成形することにより得ることができる。
成形装置および成形条件としては特に限定されず、押出成形機や射出成形機等の従来公知の成形装置および成形条件を採用することができる。
【００３２】
本実施形態に係る樹脂組成物は、各成分をドライブレンド、タンブラーミキサー、バンバリーミキサー、単軸押出機、二軸押出機、高速二軸押出機、熱ロール等により混合または溶融・混練することにより調製することができる。
【００３３】
＜防虫性フィルムまたはシートの用途＞
本実施形態に係る防虫性フィルムまたはシートは、害虫ノックダウン性に優れるため、例えば、床材や壁材、扉材、内装材、外装材、窓枠等の建材；家具；電気・電子部品；仕切材；断熱材；梱包材；自動車の内外装用部品；化粧シート；玩具；養生板；雑貨；スポーツ用品等として用いることができる。さらに具体的には、通函、物流容器、枕木、当て板、敷板、養生板、スペーサー、看板板、棚板、背板、底板、中敷、天井材、芯材、緩衝材、吸音材、補強板、下地板、畳床、コンテナ、部品治具、運搬用資材、デッキボード、イベント・災害向け部材、コンクリート型枠、ベッド、楽器等として用いることができる。
【００３４】
また、本実施形態に係る防虫性フィルムまたはシートの対象となる害虫としては、例えば、クモ、ダニ、昆虫等の節足動物が挙げられる。より具体的には、以下のとおりである。
まず、蛛形綱としては、例えば、ダニ目（Acarina）に属するマダニ、コナヒョウヒダニ、ヤケヒョウヒダニ、コウノホシカダニ、ムギコナダニ、トリサシダニ、ミカンハダニ、ケナガコナダニ、タカラダニ等；真正蜘蛛目（Araneae）に属するジグモ、イエユウレイグモ等が挙げられる。唇脚綱としては、例えば、ゲジ目（Scutigeromorpha）に属するゲジ等；イシムカデ目（Lithobiomorpha）に属するイッスンムカデ等が挙げられる。倍脚綱としては、例えば、オビヤスデ目（Polydesmoidea）に属するヤケヤスデ、アカヤスデ等；ワラジムシ目（Isopoda）に属するダンゴムシ等が挙げられる。
昆虫目としては、例えば、以下のものが挙げられる。シミ目（Thysanura）に属するヤマトシミ等；バッタ目（Orthoptera）に属するカマドウマ、ケラ、エンマコオロギ、トノサマバッタ、サバクトビバッタ、イナゴ等；ハサミムシ目（Dermaptera）に属するハサミムシ等；ゴキブリ目（Blattaria）に属するチャバネゴキブリ、クロゴキブリ、ヤマトゴキブリ、ワモンゴキブリ等；チャタテムシ目（Psocoptera）に属するカツブシチャタテ、ヒラタチャタテ等；ハジラミ目（Mallophaga）に属するイヌハジラミ、ネコハジラミ等；シラミ目（Anoplura）に属するコロモジラミ、ケジラミ、ヒトジラミ等；カメムシ目（Hemiptera）に属するトビイロウンカ、ヒメトビウンカ、セジロウンカ、ツマグロヨコバイ、オンシツコナジラミ、モモアカアブラムシ、トコジラミ、タイワントコジラミ、クサギカメムシ、アオクサカメムシ、ホソヘリカメムシ、オオトゲシラホシカメムシ、トゲシラホシカメムシ、チャバネアオカメムシ、クサギカメムシ、アカスジカスミカメ、アカヒゲホソミドリカスミカメ等；コウチュウ目（Coleoptera）に属するカツオブシムシ、ウリハムシ、コクゾウムシ、ヒラタキクイムシ、ナガヒョウホンムシ、マメコガネ、ゾウムシ、ゴミムシダマシ、コクヌストモドキ、ゴミムシ、シバンムシ、ナガシンクイムシ、カミキリムシ等；チョウ目（Lepidoptera）に属するメイガ、ハスモンヨトウ、アワヨトウ、シロチョウ、ハマキガ、シンクイガ、ハモグリガ、ドクガ、マイマイガ、スガ、キバガ、ヒトリガ、ヒロズコガ、シャチホコガ；ノミ目（Siphonaptera）に属するネコノミ、イヌノミ、ヒトノミ、ニワトリノミ、ケオプスメズミノミ等；ハエ目（Diptera）に属するアカイエカ、ネッタイシマカ、ハマダラカ、ブユ、セスジユスリカ、チョウバエ、イエバエ、ヒメイエバエ、ツェツェバエ、ハナバエ、ハモグリバエ、ミバエ、ショウジョウバエ、クロバネキノコバエ、ニセケバエ、ハマベバエ、ハヤトビバエ、ノミバエ、サシバエ、ウシアブ、ヒラタアブ等；ハチ目（Hymenoptera）に属するスズメバチ、アシナガバチ、マツノミドリハバチ、クリタマバチ、クロアリガタバチ、イエヒメアリ、クロオオアリ、トビイロシワアリ、トビイロケアリ、オオハリアリ、ヒメアリ、クロクサアリ、クロヤマアリ、ルリアリ、アミメアリ、オオズアリ、アルゼンチンアリ、ヒアリ等が挙げられる。
【００３５】
以上、本発明の実施形態について述べたが、これらは本発明の例示であり、上記以外の様々な構成を採用することもできる。
【実施例】
【００３６】
以下、本発明を実施例に基づいて具体的に説明するが、本発明はこれらの実施例に限定されるものではない。
【００３７】
［実施例１］
（１）防虫性シートの作製
押出成形機にエチレン・α−オレフィン共重合体（α−オレフィンの種類：１−ブテン、密度：０．８７０ｇ／ｃｍ３、ＭＦＲ：７ｇ／１０分）を１００質量部と、防虫活性成分としてエトフェンプロックスを０．８質量部それぞれ装入し、シリンダーの溶融部温度を１０５℃に設定し溶融混練し、Ｔダイ温度を１１０℃に設定して押出して、防虫性シートを作製した。得られた防虫性シートの厚みは０．４ｍｍであった。
ここで、エチレン・α−オレフィン共重合体の密度は、ＡＳＴＭ  Ｄ１５０５に準拠して測定した。
また、エチレン・α−オレフィン共重合体の融点は示差走査型熱量計（ＤＳＣ）により測定した。
また、エチレン・α−オレフィン共重合体のＭＦＲは、ＡＳＴＭ  Ｄ１２３８に準拠し、１９０℃、２．１６ｋｇ荷重の条件で測定した。
次いで、得られた防虫性シートを２か月間保管した後に、以下の評価をおこなった。得られた結果を表１に示す。
【００３８】
（１）ノックダウン率の評価
防虫性シート上に、直径６ｃｍのＰＥＴ製カップを貼り付けた。
次いで、供試虫１０匹をカップに入れ綿栓した。カップ面を下にして虫が気絶中に防虫性シートに触れないようにした。虫が麻酔から覚めたら、天地を逆にして、１０％ショ糖水を餌として綿に含ませた。２４時間後ノックダウンした虫の数を数え、下記式によりノックダウン率を算出した。試験は３回おこない、ノックダウン率は３回の平均値を採用した。
ノックダウン率［％］＝（ノックダウンした供試虫の数）÷（カップに入れた供試虫の数）×１００
なお、供試虫としては、イエバエ、チャバネゴキブリ、チカイエカをそれぞれ用いた。なお、チカイエカについては、防虫性シートを室温２５℃、湿度６０％の保存庫で１０か月間保管後にも同様の評価をおこなった。
【００３９】
［実施例２］
防虫活性成分の含有量を表１に示す値に変更した以外は実施例１と同様にして防虫性シートを作製し、ノックダウン率の評価をおこなった。得られた結果を表１に示す。
【００４０】
［比較例１］
エチレン・α−オレフィン共重合体の代わりにエチレン・酢酸ビニル共重合体（三井・デュポンポリケミカル社製、製品名：エバフレックスＥＶ２５０、密度：０．９５ｇ／ｃｍ３、融点：７１℃）を使用し、さらにシリンダーの溶融部温度を１０５ ℃、Ｔダイ温度を１１０℃にそれぞれ変更した以外は実施例１と同様にして防虫性シートを作製し、ノックダウン率の評価をおこなった。得られた結果を表１に示す。
【００４１】
［比較例２］
防虫活性成分の含有量を表１に示す値に変更した以外は比較例１と同様にして防虫性シートを作製し、ノックダウン率の評価をおこなった。得られた結果を表１に示す。
【００４２】
【表１】
2019189684.tif 000002
【００４３】
表１から明らかなように、密度が０．８６０ｇ／ｃｍ３以上０．９００ｇ／ｃｍ３以下であるエチレン・α−オレフィン共重合体および防虫活性成分を含む実施例１および２の防虫性シートは、エチレン・酢酸ビニル共重合体および防虫活性成分を含む比較例１および２の防虫性シートに比べて、高いノックダウン率を示すことがわかった。すなわち、本実施形態に係る防虫性シートは、害虫を効果的にノックダウンさせることができることが理解できる。